КЕРАМИЧЕСКИЙ ПИГМЕНТ
CERAMIC PIGMENT

Изобретение относится к технологии силикатов, а именно к составам керамических пигментов, которые могут быть использованы при декорировании керамических изделий бытового назначения, плиток.
2
2
3
2
3
Известен керамический пигмент, содержащий, мас.%: SiO 19,83-20,62; AlO 16,83-24,48; СаО 37,01-38,48; FeO 16,42-26,33; [1].
Задачей изобретения является снижение температуры синтеза керамического пигмента.
2
2
3
2
3
2
2
2
2
2
3
2
3
2
2
2
Технический результат достигается тем, что керамический пигмент, включающий SiO, AlO, СаО, FeO, дополнительно содержит ВаО и по крайней мере, один оксид из группы NaO, KO, LiO, при следующем соотношении компонентов, мас.%: SiO 14,0-18,0; AlO 16,0-24,0; СаО 19,0-25,0; FeO 30,0-34,0; ВаО 4,0-6,0; по крайней мере, один оксид из группы NaO, KO, LiO 4,0-6,0.
Составы керамического пигмента приведены в таблице.
Компоненты (кварцевый песок, глинозем, мел и др.) дозируют в требуемых количествах и размалывают до остатка 0,1-0,2% на сетке №0063. Полученную массу выдерживают при 1000°C в течение 45-60 мин, после чего вновь размалывают до остатка 0,1-0,2% на сетке №0056.
Цвет пигмента - коричневый.
Источник информации
SU 1331844, С03С 1/04, 1987.